ИЗДЕЛИЯ И СИСТЕМЫ ДЛЯ СЕЛЕКТИВНОГО КАТАЛИТИЧЕСКОГО ВОССТАНОВЛЕНИЯ

1. Способ активации порошка железосодержащего молекулярного сита, причем способ включает:
добавление железа в молекулярное сито с образованием железосодержащего молекулярного сита; и
осуществление кальцинирования паром порошка железосодержащего молекулярного сита при температуре от около 650°C до около 750°C в течение периода времени от около 20 минут до около 2 часов в присутствии водяного пара.
2. Способ по п. 1, где добавление железа в молекулярное сито включает процесс, выбранный из группы, состоящей из ионного обмена, импрегнирования солью железа и смешивания молекулярного сита с оксидом железа.
3. Способ получения каталитического изделия, причем способ включает нанесение на подложку каталитического покрытия, содержащего активированный паром порошок железосодержащего молекулярного сита, полученный по п. 1 или 2.
4. Способ по п. 3, где покрытая подложка выполнена с возможностью достижения более чем 90% превращения NOx при 250°C в условиях быстрого SCR без дальнейшей обработки паром.
5. Изделие для селективного каталитического восстановления, содержащее подложку, имеющую передний расположенный выше по ходу потока конец и задний расположенный ниже по ходу потока конец, определяющие длину оси, и имеющую каталитическое покрытие на ней, где каталитическое покрытие содержит:
первый покрывающий слой, содержащий активированное паром железосодержащее молекулярное сито; и
второй покрывающий слой, содержащий содержащее медь молекулярное сито.
6. Изделие для селективного каталитического восстановления по п. 5, где каталитическое покрытие зонировано и содержит:
первую, расположенную выше по ходу потока зону, содержащую первый покрывающий слой, содержащий активированное паром железосодержащее молекулярное сито; и
вторую, расположенную ниже по ходу потока зону, содержащую второй покрывающий слой, содержащий содержащее медь молекулярное сито.
7. Изделие для селективного каталитического восстановления по п. 5, где подложка представляет собой пористый фильтр с проточными стенками или  проточный монолит.
8. Изделие для селективного каталитического восстановления по п. 5, где одно или оба из следующих условий применяются:
массовое соотношение активированного паром железосодержащего молекулярного сита и содержащего медь молекулярного сита составляет от около 1:10 до около 10:1;
массовое соотношение оксида железа в активированном паром железосодержащем молекулярном сите и оксида меди в содержащем медь молекулярном сите составляет от около 1:15 до около 15:1.
9. Изделие для селективного каталитического восстановления по п. 5, где активированное паром железосодержащее молекулярное сито включает  оксид железа в количестве от около 1 мас.% до около 15 мас.%, на основе общей массы железосодержащего молекулярного сита, и содержащее медь молекулярное сито включает оксид меди в количестве от около 1 мас.% до около 10 мас.%, на основе общей массы содержащего медь молекулярного сита.
10. Изделие для селективного каталитического восстановления по п. 5, где одно или оба из следующих условий применяются:
содержащее медь молекулярное сито имеет Cu/Al атомное соотношение от около 0.05 до около 0.55;
активированное паром железосодержащее молекулярное сито имеет Fe/Al атомное соотношение от около 0.05 до около 2.0.
11. Изделие для селективного каталитического восстановления по п. 5, где первый покрывающий слой простирается на расстояние от переднего, расположенного выше по ходу потока конца подложки в направлении заднего, расположенного ниже по ходу потока конца подложки и перекрывает часть второго покрывающего слоя, который простирается на расстояние от заднего, расположенного ниже по ходу потока конца подложки в направлении переднего, расположенного выше по ходу потока конца подложки.
12. Изделие для селективного каталитического восстановления по п. 5, где первый покрывающий слой простирается от переднего расположенного выше по ходу потока конца подложки до заднего расположенного ниже по ходу потока конца подложки и перекрывает весь второй покрывающий слой, который простирается от заднего, расположенного ниже по ходу потока конца подложки до переднего, расположенного выше по ходу потока конца подложки.
13. Изделие для селективного каталитического восстановления по п. 5, где второй покрывающий слой простирается на расстояние от переднего, расположенного выше по ходу потока конца подложки в направлении заднего, расположенного ниже по ходу потока конца подложки и перекрывает часть первого покрывающего слоя, который простирается на расстояние от заднего расположенного ниже по ходу потока конца подложки в направлении переднего расположенного выше по ходу потока конца подложки.
14. Изделие для селективного каталитического восстановления по п. 5, где второй покрывающий слой простирается от переднего расположенного выше по ходу потока конца подложки до заднего расположенного ниже по ходу потока конца подложки и перекрывает весь первый покрывающий слой, который простирается от заднего, расположенного ниже по ходу потока конца подложки до переднего, расположенного выше по ходу потока конца подложки.
15. Изделие для селективного каталитического восстановления по п. 5, где первый покрывающий слой и второй покрывающий слой являются соседними и не перекрывают друг друга.
16. Изделие для селективного каталитического восстановления по п. 5, где первый покрывающий слой и второй покрывающий слой находятся в прямом контакте друг с другом.
17. Изделие для селективного каталитического восстановления по п. 5, где активированное паром железосодержащее молекулярное сито и содержащее медь молекулярное сито каждое представляет собой мелкопористые молекулярные сита с 8-мичленными кольцами.
18. Изделие для селективного каталитического восстановления по п. 17, где активированное паром железосодержащее молекулярное сито и содержащее медь молекулярное сито оба независимо представляют собой цеолиты, имеющие  структуру, выбранную из группы, состоящей из AEI, AFT, AFX, CHA, EAB, ERI, KFI, LEV, SAS, SAT и SAV.
19. Изделие для селективного каталитического восстановления по п.17, где каждое из активированного паром железосодержащего молекулярного сита и содержащего медь молекулярного сита представляет собой алюмосиликатный цеолит, имеющий кристаллическую структуру CHA и соотношение диоксида кремния и оксида алюминия (SAR) от около 5 до около 40.
20. Изделие для селективного каталитического восстановления по п.п. 6-19, где подложка включает нижний подслой, содержащий AMOx катализатор, в зоне ниже по ходу потока.
21. Система селективного каталитического восстановления, включающая:
первое изделие селективного каталитического восстановления, образованное из первой подложки, включающей первый каталитический покрывающий слой, содержащий активированное паром железосодержащее молекулярное сито; и
второе изделие селективного каталитического восстановления, образованное из второй подложки, включающей второй каталитический покрывающий слой, содержащий содержащее медь молекулярное сито:
где первое изделие селективного каталитического восстановления и второе изделие селективного каталитического восстановления находятся в жидкостном сообщении.
22. Система селективного каталитического восстановления по п. 21, где:
первая подложка первого изделия селективного каталитического восстановления зонирована по любому из пп. 5-20; и
второе изделие селективного каталитического восстановления, образованное из второй подложки, включает второй каталитический покрывающий слой,  содержащий содержащее медь молекулярное сито,
где первое изделие селективного каталитического восстановления и второе изделие селективного каталитического восстановления находятся в жидкостном сообщении.
23. Система селективного каталитического восстановления по п. 21, где первая подложка и вторая подложка каждая независимо выбрана из группы, состоящей из пористого фильтра с проточными стенками и проточного монолита.
24. Система селективного каталитического восстановления по любому из пп. 21-23, где вторая подложка включает нижний подслой, содержащий катализатор AMOx.
25. Система для обработки выхлопного газа, содержащая:
изделие для селективного каталитического восстановления по любому из пп. 5-20 или систему селективного каталитического восстановления по любому из пп. 21 - 24; и
инжектор восстанавливающего средства в жидкостном сообщении с и выше по ходу потока от изделия для селективного каталитического восстановления или системы селективного каталитического восстановления.
26. Система для обработки выхлопного газа по п. 25, дополнительно содержащая одно или более из дизельного катализатора окисления, сажевого фильтра и  катализатора окисления аммиака.
27. Система для обработки выхлопного газа по п. 25 или 26, дополнительно включающая двигатель внутреннего сгорания в жидкостном сообщении с и выше по ходу потока от изделия для селективного каталитического восстановления или системы селективного каталитического восстановления.
28. Способ обработки выхлопного потока, содержащего NOx, включающий пропускание выхлопного потока через изделие для селективного каталитического восстановления по любому из пп. 5-20, систему селективного каталитического восстановления по любому из пп. 21-24, или систему для обработки выхлопного газа по любому из пп. 25-27.